(57)【要約】      （修正有）【課題】少なくとも１種の反応性メソゲンのモノマー単位を含む光学異方性および形状異方性を有するポリマー粒子の製造方法を提供する。【解決手段】光学異方性および形状異方性を有するポリマー粒子の分散重合による製造方法であって、ａ）ポリマー粒子における非共有結合的相互作用を提供する分子構造を有する少なくとも１種の反応性メソゲン、少なくとも１種の溶媒、少なくとも１種の開始剤、任意に少なくとも１種の界面活性剤および任意に少なくとも１種のコモノマーを含む溶液を形成すること、ｂ）溶液を重合すること、および任意にｃ）ポリマー粒子を分離すること、洗浄すること、および／または乾燥させることを含む、前記方法。【選択図】なし【特許請求の範囲】
【請求項１】
光学異方性および形状異方性を有するポリマー粒子の分散重合による製造方法であって、
ａ）ポリマー粒子における非共有結合的相互作用を提供する分子構造を有する少なくとも１種の反応性メソゲン、少なくとも１種の溶媒、少なくとも１種の開始剤、任意に少なくとも１種の界面活性剤および任意に少なくとも１種のコモノマーを含む溶液を形成すること、
ｂ）溶液を重合すること、
および任意に
ｃ）ポリマー粒子を分離すること、洗浄すること、および／または乾燥させること
を含む、前記方法。
【請求項２】
反応性メソゲンが、ポリマー粒子にπ相互作用、水素結合および／またはハロゲン−ハロゲン相互作用を提供する分子構造を有することを特徴とする、請求項１に記載の方法。
【請求項３】
反応性メソゲンが、少なくとも１つのジフェニルアセチレン基を含むことを特徴とする、請求項１または２に記載の方法。
【請求項４】
反応性メソゲンが式Ｉ
【化１】
2020109172.tif 000015
式中
Ｐ＝重合性基、
Ｓｐ１およびＳｐ２＝互いに独立してスペーサー基、
Ｌ’、Ｌ’’およびＬ’’’＝互いに独立してＰ−Ｓｐ−、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲ００Ｒ０００、−Ｃ（＝Ｏ）Ｘ０、−Ｃ（＝Ｏ）ＯＲ００、−Ｃ（＝Ｏ）Ｒ０、−ＮＲ００Ｒ０００、−ＯＨ、−ＳＦ５、１〜１２個、好ましくは任意に置換されているシリル、アリールまたはヘテロアリール、これは１〜６個のＣ原子を有する、および１〜１２個、好ましくは１〜６個のＣ原子を有し、ここで１個以上のＨ原子が任意にＦまたはＣｌによって置き換えられている直鎖状または分枝状アルキル、アルコキシ、アルキルカルボニル、アルコキシカルボニル、アルキルカルボニルオキシまたはアルコキシカルボニルオキシ、
Ｒ１＝Ｈであるか、１〜１２個のＣ原子を有するアルキルまたはＯ−Ｒ２、ここでＲ２＝Ｈまたは１〜１２個のＣ原子を有するアルキル、
Ｒ０、Ｒ００およびＲ０００＝互いに独立してＨを示すか、または１〜１２個のＣ原子を有するアルキルを示し；ならびに
ｒ＝互いに独立して０、１、２、３または４、
で表される化合物であることを特徴とする、請求項１〜３のいずれか一項に記載の方法。
【請求項５】
式ＩＩ〜Ｖで表される化合物から選択された少なくとも１種の反応性メソゲンを使用することを特徴とする、請求項１〜４のいずれか一項に記載の方法。
【化２】
2020109172.tif 000016
【請求項６】
少なくとも１種のコモノマーが、重合性色素、式Ｉによる以外の反応性メソゲン、イオン性コモノマーおよび重合性安定剤から選択され、ここでコモノマーが１つ以上のエチレン系不飽和基を含むことを特徴とする、請求項１〜５のいずれか一項に記載の方法。
【請求項７】
重合が熱重合であることを特徴とする、請求項１〜６のいずれか一項に記載の方法。
【請求項８】
界面活性剤がＰＶＰであることを特徴とする、請求項１〜７のいずれか一項に記載の方法。
【請求項９】
水、トルエン、エチレングリコール、グリシン、エタノール、３−ペンタノールおよびブタノールから選択された少なくとも１種の極性溶媒を使用することを特徴とする、請求項１〜８のいずれか一項に記載の方法。
【請求項１０】
請求項１〜９のいずれか一項に記載の方法によって製造した、光学異方性および形状異方性を有するポリマー粒子。
【請求項１１】
式Ｉで表される反応性メソゲンであって、式中、Ｓｐ２＝−ＣＯＯ−である、少なくとも１種の該反応性メソゲンを含む、光学異方性および形状異方性を有するポリマー粒子。
【請求項１２】
式ＩＩ〜ＩＶで表される化合物から選択された少なくとも１種の反応性メソゲンが使用されていることを特徴とする、請求項１１に記載のポリマー粒子。
【請求項１３】
重合性色素、式Ｉによる以外の反応性メソゲン、イオン性コモノマーおよび重合性安定剤から選択された少なくとも１種のコモノマー、ここでコモノマーが１つ以上のエチレン系不飽和基を含む、が使用されていることを特徴とする、請求項１１または１２に記載のポリマー粒子。
【請求項１４】
請求項１０〜１３のいずれか一項に記載のポリマー粒子の、光学的、電気光学的、電子的  電気化学的、電子写真、エレクトロウェティングおよび電気泳動ディスプレイおよび／またはデバイスにおける、ならびにセキュリティ、コスメティック、装飾および診断的適用における使用。
【請求項１５】
ポリマー粒子を、単色性、二色性または多色性電気泳動性デバイスの製造に使用することを特徴とする、請求項１４に記載の使用。
【請求項１６】
請求項１０〜１３のいずれか一項に記載のポリマー粒子を含む、電気泳動性流体。
【請求項１７】
請求項１６に記載の電気泳動性流体を含む、電気泳動ディスプレイデバイス。
【請求項１８】
電気泳動性流体を、インクジェット印刷、スロットダイ噴霧、ノズル噴霧、およびフレキソ印刷から選択される技術、または任意の他の接触もしくは非接触印刷もしくは堆積技術によって適用することを特徴とする、請求項１７に記載の電気泳動ディスプレイデバイス。
【発明の詳細な説明】
【技術分野】
【０００１】
本発明は、少なくとも１種の反応性メソゲンのモノマー単位を含む光学的および形状異方性ポリマー粒子の製造方法に、かかる粒子自体に、光学的、電気光学的、電子的  電気化学的、電子写真、エレクトロウェッティングおよび電気泳動ディスプレイおよび／またはデバイスの製造のための、ならびにセキュリティ、コスメティック、装飾および診断的適用のためのこれらの粒子の使用に、ならびに電気泳動流体およびディスプレイに関する。
【背景技術】
【０００２】
反応性メソゲン（ＲＭ）は、それらがサーモトロピック液晶相（典型的には、ネマチック、コレステリックまたはスメクチック）を示す温度で重合したときに、ある程度の光学異方性を有するポリマーを生産する。封入した液晶の特性および適用の研究は、長い間開発されているが、大量生産されたＲＭ製のポリマー粒子の合成は、この種の材料のための適用の新たな分野を開拓する新たな研究の分野であり、本発明の報告の問題である。分子ダイレクタの配列が凍結されているために、粒子は光学異方性を示し、それらは単独で電界および磁界に応答する液晶として挙動する。
【０００３】
加えて、粒子はまた、異方性形状を示し、それは、適用、例えば光スイッチ(Applied Physics Letters 2001, 78, 2643-2645)、アクチュエータ(Journal of the American Chemical Society 2011, 133, 5305-5311)、異方性粒子の自己集合による光子結晶構築(ACS Nano 2012, 8, 6695-6700)、偏光活性（例えば散乱偏光子(Digest of Technical Papers - Society for Information Display International Symposium 2002, 834-837)において使用する外部刺激の下の応答に、または表面効果によるセルの取り込みを改善するのに(Chem. Commun. 2008, 3507-3509)、有用である。
【０００４】
さまざまなＲＭを使用して粒子（時に、フレークと記載する）を製造することができることが、WO 2003027761、DE 19602848、DE 19602795、JP 2001262144およびWO 2004005425に開示されている。これらの粒子は、様々な波長の色を反射することができ、顔料および広帯域反射フィルムにおける適用が明らかになっている。さらに、様々な量のＲＭを含む粒子を電気光学的デバイスにおいて使用する方法が、JP 10062739に開示されており、それは、熱的に切り換えられるＰＤＬＣデバイスについて議論する。
【０００５】
２００１年に、Crawford et al. (Applied Physics Letters, 78(18), (2001), 2643-2645)は、グリセロール中での乳化プロセス、続いてＵＶ光でのin-situ光重合ステップを使用して、ＲＭ２５７から粒子を製造した。これらの粒子は、面内電界下で回旋する。Shafran et at. (Mater. Res. Soc. Symp. Proc. 1096 (2008))にはまた、鋳型およびＵＶ光を使用して配置を固定させた、ＲＭ２５７から製造したナノロッドが報告されている。これらのロッドは、ＤＣおよびＡＣ電界の下での回旋および並進運動を示す。
【０００６】
異方性ＬＣ粒子の製造はまた、Fernandez et al. (Soft Matter, 2, (2006), 105-108)によって、マイクロフルイディクスを使用して単分散性粒子を水中で生成して記載されている。ＰＶＡの量を増大させることによって、伸長させて紡錘体状粒子を得ることができるフィルムを作成することが、可能である。この配置を、伸長させたフィルムのＵＶ光の下での重合によって固定することができる。このプロセスを使用して形状異方性および内部異方性の両方を有する粒子を得ることができるが、それは、光学異方性および形状異方性の両方を有する粒子を作成するための簡単な方法ではない。
【０００７】
Sandomirski et al.は、ＲＭ２５７の１００ｎｍ〜１μｍコロイド粒子を、水溶液中での乳化およびin-situ光重合によって製造した(J. Phys.:Condens. Matter, 16, (2004), 4137- 4144)。界面活性剤に依存するＬＣコロイドの生成および安定性に関する研究は、Spillmann et al. (Langmuir, 25, (2009), 2419-2426)によって行われ、ここで２００ｎｍのコロイドが、クロロホルムおよび水に溶解したＲＭの超音波処理によって製造された。Terentjev et al.は、主鎖液晶ポリマー製の粒子をミニエマルジョン(mini-emulsion)技術によって合成した(Nature Materials, 4, (2005), 486-490)。彼らは、粒子サイズに依存して種々のアスペクト比を有する楕円体粒子を観察した。
【０００８】
Zentel et al.は、ＲＭ粒子をまた、エタノール／メトキシエタノール(Macromolecules, 39, (2006), 8326-8333)およびＴＨＦ／シリコン油（Macromol. Chem. Phys, 210, (2009), 1394-1401およびSoft Matter, (2010), 6, 4112-4119）の混合物中での分散重合によって作成することができることを示した。
【０００９】
この方法によって得られた球状の粒子は、光学異方性を示し、電界および光ピンセットの下で操作することができた。しかしながら、異なるダイレクタ配向の混合物は、同一の系の内側に存在し、それらは、形状異方性を示さない。Zentel et alはまた、エラストマーＬＣ粒子を、楕円体形状を示すマイクロフルイディクスによって合成した(Adv. Mater, (2009), 21, 4859-4862)。形状異方性は、エラストマー球状粒子をエラストマー粒子より小さい直径を有する毛細管中に導入することにより達成される。追加のステップにおいて、早期に歪んだ粒子を、重合させる。
【００１０】
同様の鋳型プロセスアプローチは、Cairns et al.によって、ＲＭ２５７製の光学異方性ナノ棒を生産するために記載された(Material Letters, (2010) 64, 1133-1166)。鋳型の除去および音波処理プロセスの後に、粒子は、光学異方性および形状異方性を示した。
【００１１】
光学異方性および形状異方性を示す粒子の例は、WO 2012/152409に見出され、それは、光学異方性の、およびある場合において形状異方性のＲＭ粒子をエマルジョン重合に基づいた不均質系によって生産する方法を記載する。この重合において、モノマーは、連続相（溶媒）への低い可溶性を有し、重合を開始するための開始剤の添加に対する前のステップにおいて乳化する必要がある（開始剤は、連続相への低い可溶性を有する）。
【００１２】
形状異方性ポリマー粒子を得るためのいくつかの方法、例えばエマルジョン重合、ミニエマルジョン重合、シードエマルジョン重合、シード分散重合、シード懸濁液重合、鋳型技術、種々のリソグラフィーアプローチ、変形に基づいた方法などが、開発されている(Langmuir, 2010, 16, 13086-13096)。しかしながら、それらのほとんどすべては、例えばそれらがいくつかのステップ、精巧な装置、サイズに関する問題および粒子の均質性を含む、ならびに／またはそれらが粒子生産を拡大することができないことにおけるいくつかの制限を有する。
【００１３】
したがって、光学異方性および形状異方性ポリマー粒子に対する、ならびに光学的および異方性形状粒子を得るための簡単であり、産業的に実行可能な合成プロセスに対する必要性が、未だに存在する。
【発明の概要】
【００１４】
この目的は、光学異方性および形状異方性ポリマー粒子の製造方法であって、ポリマー粒子における非共有結合的相互作用を提供する分子単位を有する少なくとも１種の反応性メソゲンの分散重合を含む、前記方法によって、解決される。
【００１５】
本発明は、形状異方性および光学異方性を有するポリマー粒子の複雑な製造を単純化する。本発明は、追加のステップを伴わずに分散重合によって得られた、少なくとも１種の反応性メソゲン（ＲＭ）のモノマー単位を含む光学異方性および形状異方性ポリマー粒子の直接的な合成に関する。
【００１６】
さらに、本発明は、本方法によって製造した光学異方性および形状異方性を有するポリマー粒子に、ポリマー粒子における非共有結合的相互作用を提供する分子単位を有する少なくとも１種の特定の反応性メソゲンのモノマー単位を含む、光学異方性および形状異方性を有するポリマー粒子、ならびに本発明によるポリマー粒子の光学的、電気光学的、電子的、電気化学的、電子写真、エレクトロウェティングおよび電気泳動ディスプレイおよび／またはデバイスの製造のための、ならびにセキュリティ、コスメティック、装飾および診断的適用のためのこれらの粒子の使用、ならびに当該ポリマー粒子を含む電気泳動流体およびディスプレイに関する。
【００１７】
本発明は、ナノ粒子および微粒子に基づいた２モード系を提供しない。したがって、ナノ粒子および微粒子を単離するための追加のステップは、必要でない。その上、新たな粒子は、好ましくは、電界および磁界の下での優れた応答ならびに、特に電気泳動デバイスおよびコーティングに望ましい、単分散サイズを示す。
【００１８】
本発明は、光学異方性および形状異方性の両方を有するＲＭ粒子の、分散重合によるワンステップ合成を記載する。分散重合は、均質な重合である。用語「均質な重合」は、均質な媒体（つまり１相のみからなる媒体）における重合を意味する。用語「分散重合」は、モノマーおよび開始剤の両方が重合媒体に可溶である重合を意味する。重合は重合媒体中で開始し、ポリマーは重合媒体から沈殿する。
【００１９】
均質な重合によって、通常、粒子と媒体との間の界面自由エネルギーの最小化のために、球状の粒子が得られる。しかしながら、特定の相互作用（つまり非共有結合的相互作用）を制御することによって、種々の形状、例えば種々のアスペクト比を有する偏球の、または扁長の粒子を規定することが可能であり、潜在的な適用のため、コロイド分野に関する最も困難な問題の１つである。
【００２０】
偏球の粒子は、回転楕円面であるかまたは球状形状を有し、ここで赤道直径がポール間の距離より大きい、例えば「スマーティー(smartie)」形状である粒子を意味する。
扁長の粒子は、回転楕円面であるかまたは球状形状を有し、ここで原線が赤道直径より大きい、例えば「ラグビーボール」形状である粒子を意味する。
【００２１】
さらなる粒子形状は、さらに種々のアスペクト比を有する、トロイダル（ドーナツ様）または赤血球状、ダイヤモンド形状およびタクトイド状形状であり得る。
【００２２】
本発明は、好ましくは以下の特性の１つ以上を有する、ＲＭ粒子の産業的に実行可能な合成を提供する：
・明確に規定された分子ダイレクタ配向
・調整可能な形状異方性（アスペクト比、長さ／幅および平滑化の種々の値が得られる）
・調整可能な屈折率
・着色された粒子
・蛍光粒子
・反射性粒子
【００２３】
明細書の全体にわたって、以下の用語を使用する：
用語「粒子（単数、複数）」および「ポリマー粒子（単数、複数）」を、交換可能に使用し、好ましくはモノマー材料から重合プロセスによって、好ましくは均質重合プロセスによって、特に分散重合によって直接得られる、均質な形状および規定された寸法を有する多くの単離された固体粒子を意味する。本発明による粒子は、光学的に異方性の特性および異方性形状を有する。
【００２４】
用語「メソゲン性基」は、液晶（ＬＣ）相挙動を誘発する能力を有する基を意味する。メソゲン性基、特に非両親媒性タイプのものは、通常はカラミティック(calamitic)またはディスコティックのいずれかである。メソゲン性基を含む化合物は、必ずしもそれら自体ＬＣ相を示す必要はない。また、それらが他の化合物との混合物においてのみ、またはメソゲン性化合物もしくはそれらの混合物を重合するときにＬＣ相挙動を示すことが、可能である。簡潔性のために、用語「液晶」を、以下でメソゲン性およびＬＣ材料の両方に対して使用する。
【００２５】
用語「反応性メソゲン」（ＲＭ）は、重合性のメソゲン性または液晶化合物を意味し、それは、好ましくはモノマー化合物である。
また以下で「Ｓｐ」とも称する、用語「スペーサー」または「スペーサー基」は、当業者に知られており、文献に記載されている。他に述べない限り、本明細書中の用語「スペーサー」または「スペーサー基」は、フレキシブルな有機基を示し、それは、重合性メソゲン性化合物（「ＲＭ」）中でメソゲン性基および重合性基（単数、複数）を結合させる。
【００２６】
液晶およびメソゲンと関連する用語および定義の概観のために、Pure Appl. Chem. 73(5), 888 (2001) およびC. Tschierske, G. Pelzl and S. Diele, Angew. Chem. 2004, 116, 6340-6368を参照されたい。
【００２７】
特に、本発明は、ポリマー粒子において非共有結合的相互作用を提供する分子の単位を有する少なくとも１種の反応性メソゲンのモノマー単位を含む、光学異方性および形状異方性を有する新たなポリマー粒子に関する。本発明のポリマー粒子は、好ましくは、ポリマー粒子においてπ相互作用、水素結合および／またはハロゲン−ハロゲン相互作用を提供する分子単位を有する少なくとも１種の反応性メソゲンのモノマー単位を含む。この種の非共有結合的相互作用の証拠は、モノマー中には存在しないポリマーの蛍光である。
【００２８】
本発明によるポリマー粒子の製造に好ましく使用する反応性メソゲンは、「トラン基」としても知られている少なくとも１つのジフェニルアセチレン基を含む。
【００２９】
式Ｉで表されるＲＭが、特に好ましい：
【化１】
2020109172.tif 000002
式中、
Ｐ  ＝  重合性基、
Ｓｐ１およびＳｐ２  ＝  互いに独立して、スペーサー基、
Ｌ’、Ｌ’’およびＬ’’’  ＝  互いに独立してＰ−Ｓｐ−、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）ＮＲ００Ｒ０００、−Ｃ（＝Ｏ）Ｘ０、−Ｃ（＝Ｏ）ＯＲ００、−Ｃ（＝Ｏ）Ｒ０、−ＮＲ００Ｒ０００、−ＯＨ、−ＳＦ５、１〜１２個、好ましくは任意に置換されているシリル、アリールまたはヘテロアリール、これは１〜６個のＣ原子を有する、および１〜１２個、好ましくは１〜６個のＣ原子を有し、ここで１個以上のＨ原子が任意にＦまたはＣｌによって置き換えられている直鎖状または分枝状アルキル、アルコキシ、アルキルカルボニル、アルコキシカルボニル、アルキルカルボニルオキシまたはアルコキシカルボニルオキシ、
【００３０】
Ｒ１  ＝  Ｈ、１〜１２個のＣ原子を有するアルキルまたはＯ−Ｒ２、ここでＲ２  ＝  Ｈまたは１〜１２個のＣ原子を有するアルキル、
Ｒ０、Ｒ００およびＲ０００  ＝  互いに独立してＨまたは１〜１２個のＣ原子を有するアルキルを示し、
ｒ’、ｒ’’およびｒ’’’  ＝  互いに独立して０、１、２、３または４。
【００３１】
重合性基Ｐは、好ましくはメタクリレート、アクリレート、メタクリルアミド、アクリルアミド、アクリロニトリル、α置換アクリレート、スチレン、ビニル、置換ビニルから選択される。メタクリレートおよび／またはアクリレート基が、特に好ましい。
【００３２】
好ましいスペーサー基Ｓｐ１は、アルキレン鎖、（ポリ）エーテル、ポリ−ジアルキルシロキサンである。スペーサー基Ｓｐ１は、例えば基−（Ａ−Ｂ）ｍ−であり得、ここでＡ  ＝  好ましくは１〜１２個の炭素原子を有する、特に１〜６個の炭素原子を有する直鎖状または分枝状アルキレン、Ｂ  ＝  ＯまたはＳ、好ましくはＯ、およびｍ  ＝  ０〜５、好ましくは１〜３、特に１である。
【００３３】
好ましいスペーサー基Ｓｐ２は、−ＣＯＯ−、−ＯＣＯ−、−ＣＨ２ＣＨ２−、−ＣＦ２Ｏ−、−ＯＣＦ２−、−Ｃ≡Ｃ−、−ＣＨ＝ＣＨ−、−ＯＣＯ−ＣＨ＝ＣＨ−、−ＣＨ＝ＣＨ−ＣＯＯ−または単結合、特に−ＣＯＯ−および−Ｃ≡Ｃ−である。
【００３４】
Ｌ’、Ｌ’’およびＬ’’’は、好ましくは、また１つのフェニル環中での複数の出現の場合において、互いに独立して、ハロゲン、好ましくはＦもしくはＣｌ、ＣＮまたは、１〜５個のＣ原子を有する任意にハロゲン化されたアルキル、アルコキシ、アルキルカルボニル、アルコキシカルボニル、アルキルカルボニルオキシもしくはアルコキシカルボニルオキシ、特に−Ｆ、−Ｃｌ、−ＣＮまたは任意にハロゲン化されたアルキルから選択される。
【００３５】
Ｒ１は、好ましくは、１〜３個のＣ原子を有するアルキル、または−Ｏ−Ｒ２であり、ここでＲ２  ＝  １〜３個のＣ原子を有するアルキル、特に−Ｏ−ＣＨ３である。
ｒ’、ｒ’’およびｒ’’’は、好ましくは、互いに独立して０または１である。
【００３６】
有利には、式Ｉで表される化合物であって、式中、Ｐがアクリレートまたはメタクリレート基であり、Ｓｐ１が−（ＣＨ２）ｎ−Ｏ−、ここでｎ  ＝  １〜６、であり、Ｓｐ２が−ＣＯＯまたは−Ｃ≡Ｃ−であり、Ｌ’’がハロゲン、ここでｒ’’  ＝  ０または１、ｒ’およびｒ’’’  ＝  ０、であり、およびＲ１が−Ｏ−ＣＨ３である、該化合物が使用される。特に、Ｌ’’は、Ｓｐ２に対してオルト位にある。
【００３７】
特に、式ＩＩ〜Ｖによる、特に式ＩＩで表されるＲＭを、使用する。
【化２】
2020109172.tif 000003
【００３８】
本発明のポリマー粒子はさらに、少なくとも１種のコモノマーを含んでいてもよい。ポリマー粒子は、選択されたＲＭと、または反応性メソゲン混合物（ＲＭＭ）として知られている数種の反応性メソゲンのブレンドと、共重合することができる、あらゆる好適なモノマーであり得るコモノマーを含むことができる。粒子を、ほとんどのモノマータイプ、特にメタクリレート、アクリレート、アクリルアミド、メタクリルアミド、アクリロニトリル、α置換アクリレート、スチレンおよびビニルエーテル、ビニルエステルおよびプロペニルエーテルから製造することができる。モノマーの混合物もまた、使用してもよい。
【００３９】
好ましくは、少なくとも１種のコモノマーを、式Ｉ〜Ｖで表されるものとは異なる反応性メソゲン、重合性色素、イオン性コモノマーおよび重合性安定剤から選択し、ここでコモノマーは、１つ以上のエチレン系不飽和基を含む。
【００４０】
有利には、ポリマー粒子の形状を調整するために、キラル添加剤を、重合性混合物に加えてもよい。重合性または非重合性のキラル添加剤を、使用してもよい。好適なキラル添加剤を、キラルＲＭおよびキラルドーパントから選択することができ、それらの多くは、当業者に周知であり、商業的に入手できる。
【００４１】
好適な非重合性のキラル化合物は、例えばキラルドーパント、例えばＲ−もしくはＳ−８１１、Ｒ−もしくはＳ−１０１１、Ｒ−もしくはＳ−２０１１、Ｒ−もしくはＳ−３０１１、Ｒ−もしくはＳ−４０１１、Ｒ−もしくはＳ−５０１１、またはＣＢ  １５である（すべて、Merck KGaA, Darmstadt、ドイツから入手できる）。
【００４２】
好適な重合性キラル化合物は、例えば以下に列挙したキラルＲＭ（Ｒ１）〜（Ｒ１０）、または重合性キラル材料Paliocolor（登録商標）LC756（BASF AG, Ludwigshafen、ドイツから）である。
【化３】
2020109172.tif 000004
【００４３】
【化４】
2020109172.tif 000005
【００４４】
【化５】
2020109172.tif 000006
【００４５】
式中、Ｐは、上のＰ０に対して示した意味の１つを有し、Ｚ０、ｕ、ｖ、ｘ、ｙ、Ｒ０およびＡは、上に定義したとおりであり、Ｌ１およびＬ２は、互いに独立して上に示したＬの意味の１つを有する。
【００４６】
少量のみを使用するためには、高いらせんねじれ力値（ＨＴＰ）を有するキラル化合物が、特には、例えばWO 98/00428に記載されている、ソルビトール基を含む化合物、例えばGB 2,328,207に記載されている、ヒドロベンゾイン基を含む化合物、例えばWO 02/94805に記載されている、キラルなビナフチル誘導体、例えばWO 02/34739に記載されている、キラルなビナフトールアセタール誘導体、例えばWO 02/06265に記載されている、キラルなＴＡＤＤＯＬ誘導体、ならびに例えばWO 02/06196またはWO 02/06195に記載されている、少なくとも１つのフッ素化された結合基および末端の、または中心のキラル基を有するキラルな化合物が、極めて好ましい。
【００４７】
４０μｍ−１以上の、極めて好ましくは６０μｍ−１以上の、最も好ましくは８０μｍ−１以上の、ＨＴＰを有する、キラル化合物が、特に好ましい。
重合性ソルビトール、例えば式（Ｒ８）および（Ｒ９）で表されるものならびに重合性ヒドロベンゾイン、例えば式（Ｒ１０）で表されるものが、特に好ましい。
【００４８】
以下の式Ｍ１およびＭ２で表される非重合性ソルビトールおよびヒドロベンゾインが、さらに好ましい。以下の式Ｍ３およびＭ４で表されるキラルなビナフトールが、さらに好ましい。
【化６】
2020109172.tif 000007
【００４９】
式中、Ｐ、Ｚ０、Ａ、Ｌ１、Ｌ２、ｖおよびｘは、上に示した意味を有し、Ｒ１は、上に示したＲ０の意味の１つを有するか、またはＰ−Ｓｐであり、Ｒは、Ｒ０の意味の１つを有し、ｍは、０、１、２または３であり、ｒ１およびｒ２は、０、１、２、３または４である。
【００５０】
式Ｍ３で表される化合物であって、式中、Ｒ１がＰ−Ｓｐである、該化合物が、極めて好ましい。式Ｍ３で表される化合物であって、式中、ｍが０または１であり、Ｚ０が−ＣＯＯ−、−ＯＣＯ−または単結合であり、Ａが任意に１つまたは２つの基Ｌ１によって置換されている１，４−フェニレンまたはトランス−１，４−シクロヘキシレンである、該化合物が、さらに好ましい。
【００５１】
特に、ポリマー粒子の形状を偏球から扁長に調整するために、Merck KGaAからのＢＤＨ１２８１、以下の式ＶＩで表される化合物を、好ましくは使用することができる。
【化７】
2020109172.tif 000008
【００５２】
コモノマーとして使用する式Ｉ〜Ｖで表されるものと異なる追加の反応性メソゲンを、広範囲の反応性メソゲンから選択することができる。原則として、少なくとも１つの重合性基、好ましくは少なくとも２つの重合性基を有する任意の反応性メソゲンが、好適である。反応性メソゲン混合物（ＲＭＭ）として知られている、数種の反応性メソゲンのブレンドを使用することもまた、可能である。コモノマーを使用することによって、粒子の屈折率および物理的特性を調整することができる。好ましくは、以下のＲＭ、ＲＭ  ２５７、ＲＭ  Ａ、ＲＭ  ＢおよびＲＭ  Ｃ、特にＲＭ  ２５７およびＲＭ  Ａを使用することができる。
【化８】
2020109172.tif 000009
【００５３】
着色されたポリマー粒子を、好ましくは、重合性の二色性色素または、好ましくは別の重合性色素を粒子形成ステップにおいて包含させることにより得ることができる。特に、WO 2010/089057およびWO 2010/089060に記載されている重合性色素は、本発明のポリマー粒子中の包含に適している。好ましくは、コモノマーとして使用する重合性色素を、粒子の色調を調整するために、アゾ色素、好ましくはモノアゾ色素、ジアゾ色素、および／または金属化アゾ色素、金属化色素、アントラキノン色素、フタロシアニン色素、ベンゾジフラノン色素、ブリリアントブルー誘導体、ピロリン色素、スクアリリウム色素、トリフェンジオキサジン色素またはこれらの色素の混合物から選択する。好ましくは、Disperse red 1のアクリレートまたはメタクリレート誘導体、式ＶＩＩで表される色素、特にカチオン性Basic Blue 41のメタクリレートまたはアクリレート誘導体、および式ＶＩＩＩで表される色素、特にＲ５およびＲ６＝ＣＨ３であるもの、および式ＩＸで表される色素、特にＲ７およびＲ８  ＝  ＣＨ３であるものを、本発明のために使用する。
【化９】
2020109172.tif 000010
【００５４】
式中、Ｒ１、Ｒ２、Ｒ３＝アルキル、好ましくはＣ１〜Ｃ４アルキル、Ｒ４＝ＨまたはＣＨ３、Ａ−＝ハロゲン、一塩基酸（オキソ）アニオン、好ましくは酢酸、プロピオン酸、乳酸、メタンスルホン酸、ｐ−トルエンスルホン酸、水酸化物または硝酸、好ましくはここでＲ１、Ｒ２、Ｒ４＝ＣＨ３およびＲ３＝Ｃ２Ｈ５およびＡ−＝メタンスルホン酸；
【化１０】
2020109172.tif 000011
式中、Ｒ５  ＝  Ｃ１〜Ｃ４アルキル、好ましくはＣＨ３、
Ｒ６  ＝  ＨまたはＣＨ３、好ましくはＣＨ３、
Ｈａｌ  ＝  ハロゲン、好ましくはＣｌ；
【化１１】
2020109172.tif 000012
式中、Ｒ７＝アルキル、好ましくはＣ１〜Ｃ４アルキル、特にＣＨ３、
Ｒ８  ＝  ＨまたはＣＨ３、好ましくはＣＨ３。
【００５５】
Disperse red 1メタクリレート、カチオン性Basic Blue 41のメタクリレート誘導体、ならびに式３、ここでＲ７およびＲ８  ＝  ＣＨ３、で表される色素である。後者の色素の製造は、WO 2010/089057およびWO 2010/089060に記載されている。
【００５６】
少なくとも２つの重合性基を有する好ましい重合性色素は、式Ｘで表される化合物から例えば選択され得る：
【化１２】
2020109172.tif 000013
【００５７】
式中、芳香族または複素芳香族環は、Ｈ、アルキル、好ましくはＣ１〜Ｃ６アルキル、置換または非置換アリール、−Ｆ、−Ｃｌ、−Ｂｒ、−Ｉ、−ＯＲ’、−ＳＲ’、−Ｃ（Ｏ）Ｒ’、−Ｃ（Ｏ）ＯＲ’、−ＮＨＣＯＲ’、−ＮＯ２、−ＣＮ、−ＳＯ３Ｈ、−ＮＲ’Ｒ’’、好ましくは−ＣＨ３、−ＮＯ２、−ＣＮ、−ＣＯＣＨ３、−ＣＯ２ＣＨ２ＣＨ３、−ＮＨＣＯＣＨ３、ここで、Ｒ’およびＲ’’は、互いに独立してＨまたはアルキル、好ましくはＣ１〜Ｃ６アルキルに等しい、からなる群から選択された１つ以上の異なるかまたは同一の基Ｒによって置換されており、
【００５８】
ならびにＬ１およびＬ２は、互いに独立して、単結合、任意に置換されているシクロアルキルまたは芳香族環、直鎖状または分枝状であり、任意に置換されているアルキレンであり、ここで１個以上の隣接していないＣ原子は、Ｏ、Ｓおよび／もしくはＮによって置き換えられていてもよく、ならびに／あるいは１つ以上の二重および／もしくは三重結合が、鎖および／もしくは側鎖またはその組み合わせ中に存在してもよく、好ましくはフェニレンまたはＣ１〜Ｃ６アルキル、好ましくは同一であり、ならびにＹ１およびＹ２は、互いに独立して重合性基、好ましくはアクリレートまたはメタクリレート、好ましくは同一である。
【００５９】
好ましくは、基Ｒは、Ｈ、Ｃ１〜Ｃ６アルキル、好ましくはＣＨ３、−Ｃ（Ｏ）Ｒ’、−Ｃ（Ｏ）ＯＲ’、−ＮＯ２、−ＣＮ、−ＮＨＣＯＲ’、ここで、Ｒ’は、互いに独立してＣ１〜Ｃ６アルキル、好ましくはＣ１またはＣ２アルキルに等しい、から選択される。
好ましくは、基Ｌ１およびＬ２は、フェニレンまたはＣ１〜Ｃ６アルキル、ポリエーテルアルキル鎖またはその組み合わせ、好ましくはＣ２〜Ｃ４アルキル、特にＣ２およびＣ４アルキルから選択される。特に、同一の基Ｌ１およびＬ２が、好ましい。
【００６０】
好ましくは、基Ｙ１およびＹ２は、アクリレートおよびメタクリレートから選択される。特に、同一の基Ｙ１およびＹ２が、好ましい。
【００６１】
Ｎ，Ｎ−ビス−（２−メタクリロイルオキシエチル）−４−（４−ニトロフェニルアゾ）−アニリン（ＭＲ３）は、特に好ましい、式ＸＩで表される色素である。この色素を、商業的なCI Disperse Red 19のメタクリロイルクロリドとの、トリエチルアミンの存在下での反応によって製造してもよい。同様の色素を、相応に製造してもよい。
【化１３】
2020109172.tif 000014
【００６２】
本プロセスはまた、粒子の電荷および電荷異方性を調整するためのルートを提供する。このパラメーターは、さらに、好適なモノマーの共重合を通じて粒子に加えた電荷によって影響され得る。この電荷がさらに、液晶ダイレクタと、粒子が電荷異方性を採ることができるように配列することができる場合、これによってさらに、ディスプレイにおける粒子の切換速度が増大し得る。これを、好適な荷電した基、例えばＳＯ３−およびＮＲ４＋、特にＣＯＯ−を含む荷電した反応性メソゲンの使用によって達成することができる。
【００６３】
本発明によるポリマー粒子はまた、官能性ナノ粒子、例えばチタニアまたは銀ナノ粒子を含むことができる。好ましくは、チタニアナノ粒子、例えばDu Pont R96およびHuntsman TR-92を、本発明において使用することができる。他の官能性の単一のものまたは重合性化合物を、所望される特性、例えば選択的反射性、高い屈折率、ｐＨ応答または高い熱安定性を提供するために加えることができる。
【００６４】
本発明による光学異方性および形状異方性を有するポリマー粒子を、好ましくは光学的、電気光学的、電子的  電気化学的、電子写真、エレクトロウェティングおよび電気泳動ディスプレイおよび／またはデバイスにおいて、ならびにセキュリティ、コスメティック、装飾および診断的適用において使用する。これらのポリマー粒子を、特に単色性、二色性または多色性電気泳動デバイスの製造に使用する。好ましくは、少なくとも１種の反応性メソゲンおよび少なくとも１種の重合性色素のモノマー単位を含む、光学異方性および形状異方性を有する新たなポリマー粒子を、使用し、ここでポリマー粒子は、反応性メソゲンおよびコモノマーの好ましい変形および組み合わせを含む。
【００６５】
さらに、本発明は、前に記載した光学異方性および形状異方性を有するポリマー粒子の製造方法に関する。特に、本発明は、分散重合によるＲＭ製のポリマー粒子の直接の製造に関する。
【００６６】
本明細書中で使用する用語「分散重合」は、モノマーまたはモノマーおよび開始剤の両方が重合媒体に可溶である重合を意味する。重合は重合媒体中で開始し、ポリマーは重合媒体から沈殿する。分散重合は、均質な媒体（つまり１相のみからなる媒体）中での重合を意味する均質な重合の特別の場合である。好ましくは、本発明による重合は、フリーラジカル重合、好ましくは熱重合である。
【００６７】
エマルジョン重合またはシード重合とは違って、分散重合は１相をベースとした均質な系であるので、溶媒は、ＲＭ、開始剤および界面活性剤を溶解しなければならない。好ましい溶媒は、極性、例えばエタノールであるが、極性−極性または極性−無極性溶媒の混合物を、粒子の形状およびサイズを調整するために、または誘電定数、屈折率、密度および粘度を調整するために使用することができる。好適な溶媒は、水、トルエン、エチレングリコール、グリシン、エタノール、３−ペンタノールおよびブタノール、特にエタノールおよび３−ペンタノールである。
【００６８】
好ましくは、界面活性剤を加えて、極性媒体中での粒子の分散および安定化を保持する。典型的な界面活性剤は、粒子の合体を防止するブロック、分枝状、櫛状またはグラフトポリマーである。例示的なものは、当該分野における専門家に知られており、タイプＡ−ＢまたはＡ−Ｂ−Ａのブロックコポリマー、ここでブロックの一方は、好ましくは、および芳香族ブロック、例えばポリスチレンまたはポリビニルナフタレンであり、他方は、ポリオレフィン、例えばポリエチレン、ポリプロピレン、ポリブチレンまたはポリブタジエンである、を含む（しかし限定されない）。商業的に入手できるKraton G 1701およびSepton 1001は、好適な例である。荷電した界面活性剤、例えばラウリル硫酸アンモニウム、ラウリル硫酸ナトリウム（ＳＤＳ）または荷電していない界面活性剤、例えばヒドロキシプロピルセルロース（ＨＰＣ）、ポリエチレングリコールアルキルエーテルもしくはポリプロピレングリコールアルキルエーテル。好ましくは、ＰＶＰを使用する。
【００６９】
ポリビニルピロリドン（ＰＶＰ）は、生理学的に不活性であり、分散体であり、ならびに水に、および数種の有機溶媒、例えばエタノールまたはトルエンに可溶である、分枝状ポリマーである。これらの特性は、ＰＶＰに産業的適用、例えばコーティング、接着剤、洗剤および石鹸、布地、重合添加剤、着色剤分散体または薬学的適用における高いフレキシビリティを付与する。
【００７０】
開始剤は、それが重合を開始するために必要であり、それがポリマー上に荷電した残基を残留させることによりポリマーを荷電させることができるため、二重の機能を有することができる。開始剤は、溶媒に可溶でなければならない。この種の荷電した脱離する開始剤の例は、ペルオキソ二硫酸アンモニウム（ＡＰＳ）、４，４’−アゾビスシアノ吉草酸（Vazo 68）（和光ケミカル）、２，２’−アゾビス（２メチルプロピオンアミジン）二塩酸塩（Ｖ−５０）（和光ケミカル）または２，２’−アゾビスシアノ吉草酸（ＡＣＶＡ）（和光ケミカル）のようなものである。原則として、この種の開始剤を使用することができるが、本プロセスにおいてもである。使用する開始剤は、ポリマーに電荷を残留させず、それらは、２，２’−アゾビス（２−メチルブチロニトリル）（Vazo 59）（和光ケミカル）、アゾビス（イソブチロニトリル）（ＡＩＢＮ）（和光ケミカル）、ｔｅｒｔ−ブチルペルオキシベンゾエート、アゾビスシクロヘキセンカルボニトリル、ラウロイルペルオキシド、２，５−ビス（ｔｅｒｔ−ブチルペルオキシ）−２，５−ジメチル−３−ヘキサン(Sigma-Aldrich)のようなものである。
【００７１】
一般に、反応性メソゲン（ＲＭ）、界面活性剤および他の化学物質を、エタノールに溶解する。次に、熱開始剤（それは溶媒に可溶である）を加え、反応物を窒素下に放置して重合させる。有利には、当該プロセスは、少なくとも１種のＲＭ、開始剤および界面活性剤を有機溶媒に溶解し、慣用の重合を使用してＲＭを重合するステップを含む。好ましくは、大量生産に上がるのが容易であるので熱重合を使用するが、光開始もまた使用することができる。
【００７２】
上に記載したプロセスによって、光学異方性および／または形状異方性を有する単分散性、非反射性、反射性、着色、非着色、蛍光性ＲＭ粒子を、単一のステップで製造することが可能になる。
【００７３】
さらに、この合成的手順を使用することによって、粒子は、以下の特性を有し得る：それは、溶媒耐性特性、非膨潤性質、衝撃強度、硬度、容易な溶媒移送プロセスの後の無極性連続相への分散性、低いフィールドでの電気的および磁気的応答、明るい色、それらを散乱反射性または溶媒整合粒子として好適にする範囲にわたる調整可能な屈折率を加えるための導入された架橋剤に対して可能である。広範な数の可能な異方性形状を、粒子の配合における小さい変更を以って、得ることができる。種々の形状は、上に記載した粒子のための種々の特性および新たな可能な適用を意味する。粒子は、内部ダイレクタ配向、形状異方性、極めて低い電界および磁界の下での応答を示し、それらは、蛍光特性を示す。
【００７４】
上に記載した反応性メソゲンおよびコモノマーの好ましい変形および組み合わせを、好ましくは本発明によるプロセスにおいて使用する。
【００７５】
重合条件に依存して、粒子の形状を制御して、例えば偏球形状または扁長形状またはダイヤモンド形状を有する粒子を得ることができる（図１）。
【００７６】
好ましくは、偏球形状を有する粒子の製造のために、７０ｍｌのエタノール中の５ｇのＲＭ、１００〜２００ｍｇの開始剤および２００〜１０００ｍｇ、好ましくは２５０ｍｇの界面活性剤を、使用することができる。ＰＶＰは、界面活性剤として好ましい。好ましくは、１〜８％ｗｔ、特に２〜６％ｗｔのキラル化合物を、加えてもよい。
【００７７】
好ましくは、扁長形状を有する粒子の製造のために、７０ｍｌのエタノール中の５ｇのＲＭ、１００〜１５０ｍｇの開始剤および２００〜１０００ｍｇ、好ましくは５００ｍｇの界面活性剤を、使用することができる。ＰＶＰは、界面活性剤として好ましい。好ましくは、１〜６％ｗｔ、特に４〜６％ｗｔのキラル化合物を、加えてもよい。
【００７８】
好ましくは、ダイヤモンド様形状を有する粒子の製造のために、７０ｍｌのエタノール中の５ｇのＲＭ、１５０〜２００ｍｇの開始剤、好ましくは２００ｍｇおよび２００〜１０００ｍｇ、好ましくは５００ｍｇの界面活性剤を、使用することができる。ＰＶＰは、界面活性剤として好ましい。好ましくは、１〜６％ｗｔ、特に４〜５％ｗｔのキラル化合物を、加えてもよい。すべてのｗｔ％（重量百分率）は、主なＲＭの量に基づく。
【００７９】
ここで開発したプロセスは、それが産業的に実行可能であり、以下の特性の１つまたは組み合わせを有する粒子を生じることができるという、最先端技術に記載されているものに対する利点を有する：
・調整可能な形状の範囲内の、形状異方性
・調整可能な屈折率の粒子
・多分域の液晶粒子
・球状のダイレクタ立体配置を有する液晶粒子
・着色された粒子。
【００８０】
本発明によるポリマー粒子は、１．４〜１．０ミクロンの範囲内のサイズおよび好ましくはこれと共に単分散性のサイズ分布を有してもよい。好ましい粒子サイズは、１ミクロン、特に１ミクロン未満である。粒子サイズを、一般的な装置、例えばMalvern NanoZS粒子アナライザーによる、または電子顕微鏡法および画像解析による非水性粒子分散の光子相関分光法によって決定する。
【００８１】
粒子の寸法を、図１に示す表示に従うことにより記載する（左：上面図；右：側面図）：
・本発明によるポリマー粒子は、１．７〜１．３の範囲内、好ましくは１．７の（Ｃ／Ｄ）比を有してもよい。
・本発明によるポリマー粒子は、４．１〜１．３の、好ましくは２．０より大きい（Ａ／Ｂ）または（Ｃ／Ｄ）比を有してもよい。
・本発明によるポリマー粒子は、４５０〜３５０ナノメートル、好ましくは２００〜１００ナノメートルの範囲内のＢ値を有してもよい。
【００８２】
本プロセスによって製造したポリマー粒子は、良好な明状態および黒色状態ならびに現在のディスプレイよりも低い電圧で両方の状態間でより迅速に切り換えられる能力を提供する新たなディスプレイモードについての必要性があるので、光学的ディスプレイ分野において特に好適である。
【００８３】
本発明によるポリマー粒子を、好ましくは、光学的、電気光学的、電子的  電気化学的、電子写真、エレクトロウェティングおよび電気泳動ディスプレイおよび／またはデバイスにおいて、ならびにセキュリティ、コスメティック、装飾および診断的適用において使用する。特に、これらのポリマー粒子を、単色性、二色性または多色性デバイスまたはコーティングの製造に使用する。
【００８４】
本プロセスによって製造したポリマー粒子は、好ましくは、低出力、低コストおよび軽量ディスプレイデバイスに適している。ＥＰＤ（電気泳動ディスプレイ）は、この要求を満たすことができる。ＥＰＤの１つの使用は、電子ペーパー用である。画像が表示された後に、画像を、さらなる電圧を印加せずに長い期間にわたって保持することができることは、必要不可欠である。したがって、これは、低出力での使用の要件を満たし、画像が別の画像が必要とされるまで視認可能であり得ることを意味する。
【００８５】
極性溶媒を使用する場合における前の溶媒移送ステップ、本発明によるポリマー粒子は、すべての既知の電気泳動媒体および電気泳動ディスプレイ、例えばフレキシブルディスプレイ、一粒子系、二粒子系、染色した流体、マイクロカプセルを含む系、マイクロカップ(microcup)系、エアギャップ系および他のものに適しており、それは、Elsevier B.V., Amsterdamによって刊行されているC. M. Lampert, Displays; 2004, 25(5)に記載されているとおりである。フレキシブルディスプレイの例は、ダイナミックキーパッド、電子新聞ウォッチ、動的価格設定および広告、電子書籍リーダー、巻取り式ディスプレイ、スマートカード媒体、製品包装、携帯電話、ラブトップ(lab top)、ディスプレイカード、電子看板である。
【００８６】
ＥＰＤは、一般に、流体中に分散し、各々１つ以上の電極を含む２つの基板間に閉じ込められた、荷電した電気泳動性粒子を含む。電極間の空間は、無色であるか、または粒子の色に対して異なる色である分散媒体で満たされる。電圧を電極間に印加する場合、荷電粒子は、反対の極性の電極へと移動する。粒子は、観察者の側の電極を覆うことができ、したがって、画像を観察者の側から観察するときに粒子の色と同一の色が表示される。あらゆる画像を、多様なピクセルを使用して観察することができる。
【００８７】
本プロセスは、調整可能な異方性形状化粒子へのルートを提供する。ＥＰＤにおける形状異方性は、有利である。電気泳動性デバイスにおける重要なパラメーターは、切換の速度であり、それは、ひいては粒子の電荷および形状係数に関連する。この場合において、同一の体積を保持するが、１つの特別の配向において低い抗力を有する粒子は、同一の体積の同等の球状の粒子よりもデバイスにおいてより迅速に移動するだろう。また、より高い光学濃度は、球状の粒子と比較して効率的なパッキングのため、偏球の粒子の場合において予測される。
本発明によるポリマー粒子はまた、選択的反射を有する光学的コーティングを開発するのに適している。
【図面の簡単な説明】
【００８８】
【図１】図１は本発明において記載した種々の形状の概略図である。（左：上面図；右：側面図）。
【図２】図２は例１によるエタノール中のＲＭ５２０製の偏球の回転楕円体粒子を示す図である。
【図３】図３は例１による粒子の分散体の複屈折ｖｓ磁界を示す図である。
【図４】図４は例２による高い平坦化値を有するエタノール中のＲＭ５２０製の偏球の回転楕円体粒子を示す図である。
【図５】図５は例３によるエタノール中のＲＭ５２０製の平坦−扁長の粒子を示す図である。
【図６】図６は例３による粒子の分散体の複屈折ｖｓ磁界を示す図である。
【図７−ａ】図７ａは例４によるエタノール中のＲＭ５２０製のダイヤモンド形状の粒子を示す図である。
【図７−ｂ】図７ｂは例４によるエタノール中のＲＭ５２０製のダイヤモンド形状の粒子を示す図である。
【図８−ａ】図８ａは例４による粒子の分散体の複屈折ｖｓ磁界を示す図である。
【図８−ｂ】図８ｂは電場の下での例４による粒子の自己集合を示す図である。
【００８９】
引用した参考文献の開示は、このように明らかにまた、本出願の開示内容の一部である。文脈が他に明確に示さない限り、本明細書中で使用する用語の複数形は単数形を含み、逆もまた同様であるものと解釈すべきである。特許請求の範囲および明細書において、語「含む(comprise)／含む(comprises)／含む(comprising)」および「含む(contain)／含む(contains)／含む(containing)」は、列挙した成分が含まれるが他の成分は除外されないことを意味する。上記において、および以下の例において、他に示さない限り、すべての部および百分率は、重量（ｗｔ）による。以下の例は、本発明を、保護の範囲を限定することなく、より詳細に説明する。上記において、および以下の例において、他に示さない限り、すべての部および百分率は、重量による。
【００９０】
例
略号のリスト：
ＲＭ５２０：  ４−（６−アクリルオキシ−ヘキシルオキシ）安息香酸−２−クロロ−４−（４−メチルオキシフェニルエチニル）フェニルエステル
ＲＭ２５７：  ２−メチル−１，４−フェニレン−ビス［４−（３−アクリロイルオキシプロピルオキシ）ベンゾエート］
ＰＶＰ：  ポリビニルピロリドン
Ｖ−５９：  ２，２’−アゾビス（２−メチルブチロニトリル）
ＢＤＨ１２８１：  キラルドーパント
ＭＲ３：  Ｎ，Ｎ−ビス−（２−メタクリロイルオキシエチル）−４−（４−ニトロフェニルアゾ）−アニリン
ＴｉＯ２ナノ粒子：  Ｒ９６０
【００９１】
反応性メソゲンおよびキラルドーパントは、Merck KGaA, Darmstadt, Germanyから購入する。Ｖ−５９は、Wakoから購入する。ＭＲ３は、WO 2012/019704の例１６に従って製造する。チタニアナノ粒子は、Du Pontから得る。すべての他の化学物質を、Sigma-Aldrichから可能な最高グレードで調達し、他に述べない限りさらに精製せずに使用する。
【００９２】
以下の例を、分散重合によって合成する。反応性メソゲン（ＲＭ）、界面活性剤および他の化学物質を、エタノールに溶解する。次に、熱開始剤（それは溶媒に可溶である）を加え、反応物を窒素下で放置して重合させる。粒子は内部ダイレクタ配向、形状異方性、極めて低い電界および磁界下での応答を示し、それらは蛍光性特性を示す。
【００９３】
配合物の特徴づけを、Malvern NanoZS粒子アナライザーを使用して行う。この機器は、分散体中での粒子のサイズおよび電気泳動流体のゼータ電位を測定する。ゼータ電位（ＺＰ）は、電気泳動移動度の実時間測定から誘導され、したがって電気泳動適用において使用するための流体の適応性の指標である。
【００９４】
例１：  ＲＭ５２０の粒子分散体の製造
２．５ｇのＲＭ５２０、２５０ｍｇのＰＶＰおよび７０ｍＬのエタノールを、１００ｍＬ丸底フラスコ中に加える。反応混合物を、窒素雰囲気下で８０℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。
【００９５】
高度に偏球の回転楕円体粒子が、この反応から生じる（図２）。粒子は１．１ミクロンのサイズを有して単分散性であり、それらは２．０５の（Ａ／Ｂ）比を有するスマーティー様形状を示し、平坦化または偏平率（ｆ）は０．５１である。
【００９６】
粒子は、ブラウン運動中のダイレクタ配向を変化させることに起因する二極性コロイド発光特性を示す。粒子は、低い電場（３０ｍＶｐｐ、１００Ｈｚ、２０μｍスペーサーを有するＩＴＯセル）下で回転し、それらは、極めて低い磁界の値（０．１〜０．５Ｔ）で磁界に対して平行に配列した（図３）。
【００９７】
例２：  高い平坦化または偏平率を有するＲＭ５２０の粒子分散体の製造
５ｇのＲＭ５２０、５００ｍｇのＰＶＰおよび７０ｍＬのエタノールを、１００ｍＬ丸底フラスコ中に加える。反応混合物を、窒素雰囲気下で８０℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。
【００９８】
分子ダイレクタの二極性配向を有する高度に偏球の回転楕円体粒子が、この反応から生じる。サイズは１．８ミクロンであり、例１に記載した粒子と比較して、それらはより平坦なスマーティー様形状を示し、それによって１．４の（Ａ／Ｂ）比が得られ、平坦化または偏平率（ｆ）は０．７６である（図４）。
【００９９】
例３：  扁長形状を有するＲＭ５２０の粒子分散体の製造
５ｇのＲＭ５２０、５００ｍｇのＰＶＰ、２３５．５ｍｇのＢＤＨ１２８１および７０ｍＬのエタノールを、１００ｍＬ丸底フラスコ中に加える。反応混合物を、窒素雰囲気下で８５℃で加熱し、５００ｒｐｍで撹拌する。すべての成分が溶解した後、１００ｍｇのVazo 59（熱開始剤）を反応物中に加え、反応物を２時間放置して重合させる。２時間後、反応物を室温に冷却し、反応混合物を５０マイクロメートル布を通してろ過する。
【０１００】
分子ダイレクタの二極性配向を有し、磁界（０．５Ｔ）に関して垂直の配列を有する平坦−扁長粒子が、得られる（図５）。それぞれ、サイズは約１．６ミクロンであり、（Ｃ／Ｄ）比は１．３３である。例３による粒子の分散体の複屈折ｖｓ磁界を、図６に示す。
【０１０１】
例４：  ダイヤモンド形状を有するＲＭ５２０の粒子分散体の製造
５ｇのＲＭ５２０、５００ｍｇのＰＶＰ、２３５．５ｍｇのＢＤＨ１２８１および７０ｍＬのエタノールを、１００ｍＬ丸底フラスコ中に加える。反応混合物を、窒素雰囲気下で８５℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。
【０１０２】
分子ダイレクタの二極性配向を有するダイヤモンド様異方性粒子が、この反応から生じる。粒子の寸法は、１．６８の（Ｃ／Ｄ）比によって示され、（Ｃ／Ｂ）比は２．２８であり、Ｂ値は０．７ミクロンである（−０．８の平坦化）（図７ａ／ｂ）。
【０１０３】
可逆的な自己集合プロセスが、低周波電界（３０ｍＶｐｐ、１００Ｈｚ、２０ミクロン）下で観察される。粒子は、電場を除去するときに再び再分散する。さらに、粒子は、磁界（１Ｔ）に対して平行に配列する（図８ａ／ｂ）。
【０１０４】
例５：  反応性メソゲン混合物Ｉ（モノアクリレート＋ジアクリレート）の粒子分散体の製造
２．５ｇのＲＭ５２０、２５０ｍｇのＰＶＰ、１２．５ｍｇのＲＭ２５７および７０ｍＬのエタノールを、１００ｍＬ丸底フラスコ中に加える。反応混合物を、窒素雰囲気下で８５℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。
１．３ミクロンのサイズを有する偏球の回転楕円体状粒子、
（Ａ／Ｂ）比＝２．０２、ｆ＝０．５４および分子ダイレクタの二極性配向が、この反応から生じる。
【０１０５】
例６：  反応性メソゲン混合物ＩＩ（モノアクリレート＋モノアクリレート）の粒子分散体の製造
２．５ｇのＲＭ５２０、２５０ｍｇのＰＶＰ、１２５ｍｇの４−（６−アクリロイルオキシ−ｎ−ヘキサ−１−イルオキシ）安息香酸および７０ｍＬのエタノールを、１００ｍＬ丸底フラスコ中に加える。反応混合物を、窒素雰囲気下で８５℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。
約１．３ミクロンのサイズを有する高度に偏球の回転楕円体状粒子、
（Ａ／Ｂ）比＝１．９３、ｆ＝０．６３および分子ダイレクタの二極性配向が、この反応から生じる。
【０１０６】
例７：二酸化チタンナノ粒子を含むＲＭ５２０の粒子分散体の製造
２．５ｇのＲＭ５２０、２５０ｍｇのＰＶＰ、２５０ｍｇのＴｉＯ２ナノ粒子（Ｒ９６０）および７０ｍＬのエタノールを、１００ｍＬ丸底フラスコ中に加える。反応混合物を、窒素雰囲気下で８５℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。約１．１ミクロンのサイズ、（Ａ／Ｂ）比＝２．０７、ｆ＝０．５２および分子ダイレクタの二極性配向を有する偏球の回転楕円体状粒子が、この反応から生じる。
【０１０７】
例８：ＲＭ５２０およびMerck Red 1の赤色着色粒子分散体の製造
２．５ｇのＲＭ５２０、２５０ｍｇのＰＶＰ、１２．５ｍｇのMethacrylated Disperse Red 1（ＭＲ３）および７０ｍＬのエタノールを、１００ｍＬ丸底フラスコ中に加える。反応混合物を、窒素雰囲気下で８５℃で加熱し、５００ｒｐｍで撹拌する。すべての成分が溶解した後、２００ｍｇのVazo 59（熱開始剤）を反応物中に加え、反応物を２時間放置して重合させる。２時間後、反応物を室温に冷却し、反応混合物を５０マイクロメートル布を通してろ過する。約１．１ミクロンのサイズ、（Ａ／Ｂ）比＝１．７０、ｆ＝０．４０および分子ダイレクタの二極性配向を有する偏球の回転楕円体状粒子が、この反応から生じる。
【図１】
2020109172.tif 000017
【図２】
2020109172.tif 000018
【図３】
2020109172.tif 000019
【図４】
2020109172.tif 000020
【図５】
2020109172.tif 000021
【図６】
2020109172.tif 000022
【図７−ａ】
2020109172.tif 000023
【図７−ｂ】
2020109172.tif 000024
【図８−ａ】
2020109172.tif 000025
【図８−ｂ】
2020109172.tif 000026
【外国語明細書】
2020109172000001.pdf